(57)【要約】【課題】燃料ガスを効率的に利用し、出力の向上が可能な固体酸化物形燃料電池を供給する。【解決手段】本発明は、電解質２と、電解質２上に配置された燃料極４と、電解質２上に、燃料極４と離間して配置された空気極３と、燃料極４の上に配置され、部分酸化活性を有する改質層５と、を備えている。【選択図】図２
2008257886.tif 000002
【特許請求の範囲】
【請求項１】
電解質と、
前記電解質上に配置された燃料極と、
前記電解質上に、前記燃料極と離間して配置された空気極と、
前記燃料極上に配置され、部分酸化活性を有する改質層と、
を備えている、固体酸化物形燃料電池。
【請求項２】
前記改質層は、多孔質である、請求項１に記載の固体酸化物形燃料電池。
【請求項３】
前記改質層は、前記燃料極の上面及び側面を覆っている、請求項１に記載の固体酸化物形燃料電池。
【請求項４】
前記改質層は、部分酸化活性を有する材料と、酸素イオン導電性を有する材料とを含有している、請求項１から３のいずれかに記載の固体酸化物形燃料電池。
【請求項５】
支持体と、
前記支持体上に配置され、所定間隔をおいて配置された、複数の請求項１から４のいずれかに記載の固体酸化物形燃料電池と、
前記複数の固体酸化物形燃料電池間で、前記燃料極と空気極とを接続するインターコネクターと、
を備えている、固体酸化物形燃料電池のスタック構造。
【請求項６】
前記支持体上において、隣接する前記電解質間に配置される絶縁層をさらに備え、
前記インターコネクターは、前記絶縁層上に配置されている、請求項５に記載の固体酸化物形燃料電池のスタック構造。
【発明の詳細な説明】
【技術分野】
【０００１】
本発明は、燃料ガス及び酸化剤ガスの混合ガスにより動作する単室型の固体酸化物形燃料電池、及びそのスタック構造に関する。
【背景技術】
【０００２】
燃料電池とは外部からの燃料供給と燃焼生成物の排気とを連続的に行いながら、燃料が酸化する際に発生する化学エネルギーを電気エネルギーに直接変換できる電池である。燃料電池の種類は電解質により分類され、電解質にイオン伝導性を持つ固体酸化物を用いたものを固体酸化物形燃料電池と呼んでいる。この固体酸化物形燃料電池としては、種々のものが提案されているが、例えば、特許文献１には、電解質基板上に、安定化ジルコニアまたはペロブスカイト型酸化物の固体電解質シートの同一表面上にパラジウム・白金・ニッケルまたはロジウム電極と金電極を印刷した構造で、所定間隔をおいて燃料極（アノード）と空気極（カソード）とを形成した単室型の固体酸化物形燃料電池の構造が開示されている。また、単室型の電極材料として、空気極には、ストロンチウムをドープしたＬｎ1-xＳｒxＣｏＯ3-δ（ただし、Ｌｎは希土類元素）、また、燃料極には、ニッケルと、酸化セリウムを主体とする複酸化物を含有したものを使用することが述べられており、一般的な二室型の固体酸化物形燃料電池で使用される材料を利用できることが開示されている。
【特許文献１】特許第２８１０９７７号公報
【特許文献２】特開２００２−２８００１５号公報
【発明の開示】
【発明が解決しようとする課題】
【０００３】
ところで、上記のような燃料電池では炭化水素系の燃料ガスと空気等の酸化剤ガスとの混合ガスが供給されており、各電極は、選択的に燃料ガスまたは酸化剤ガスと反応して発電が行われる。このとき、燃料極には、炭化水素系のガスが供給されるので、実際に燃料極にはガス選択性と共に、酸化剤ガス等により希釈された炭化水素系の燃料ガスに対して、高い部分酸化活性が必要となり、供給される燃料ガスを効率的に用いられているとはいえず、出力のさらなる向上が課題となっていた。
【０００４】
本発明は、上記問題を解決するためになされたものであり、燃料ガスを効率的に利用し、出力の向上が可能な単室型の固体酸化物形燃料電池、及びそのスタック構造を供給することを目的とする。
【課題を解決するための手段】
【０００５】
本発明は、上記問題を解決するためになされたものであり、電解質と、前記電解質上に配置された燃料極と、前記電解質上に、前記燃料極と離間して配置された空気極と、前記燃料極の上に配置され、部分酸化活性を有する改質層と、を備えている。
【０００６】
この構成によれば、燃料極上に改質層が配置されているため、燃料極に供給される燃料ガスの改質が可能になる。例えば、燃料ガスとしてメタンが供給された場合、燃料極での反応により、水と二酸化炭素が発生するが、すべてのメタンがこのように反応するわけではなく、未反応のメタンも残留する。ここで、上記のような改質層を設けておけば、未反応のメタンと、発生した水、又は二酸化炭素が改質層の触媒機能によって反応し、水素を発生させることができる。そして、この水素は、燃料極での反応に用いられるため、メタンを効率よく消費することができ、高出力化が可能となる。従来は、メタンを十分に反応させるには、高温で供給しなければならなかったが、上記のように構成すると、比較的低温で、未反応の燃料ガスを消費することができる。
【０００７】
なお、この燃料電池では、基板として電解質を用いることもできるし、或いは他の基板を支持体として準備し、この上に電解質を配置することで、機械的強度を向上することもできる。支持体は、板状、ブロック状等、種々の形状にすることができる。また、金属で支持体を構成すれば、機械的強度を向上できるが、必ずしも導電性が必要ではない。すなわち、支持体は燃料電池の作動温度において耐熱性があればよく、そのような作動温度において絶縁性となる安価な金属を用いることも可能である。したがって、材料選択の範囲が広がり、コストの低減が可能となる。
【０００８】
改質層は、多孔質とすることができ、こうすることで、燃料極の上面及び側面を全て改質層で覆ったとしても、燃料極へのガスの供給が可能である。多孔質でない緻密な層を形成する場合には、燃料極の少なくとも一部が露出するように配置すればよい。このような改質層は、例えば、部分酸化活性を有する材料と、酸素イオン導電性を有する材料とを含有することで構成することができる。
【０００９】
また、本発明に係る固体酸化物形燃料電池のスタック構造は、上記問題を解決するためになされたものであり、支持体と、前記支持体上に配置され、所定間隔をおいて配置された、複数の上述した固体酸化物形燃料電池と、前記複数の固体酸化物形燃料電池間で、前記燃料極と空気極とを接続するインターコネクターと、を備えている。
【００１０】
この構成によれば、複数の燃料電池をインターコネクターで接続しているため、高出力化が可能になる。また、各電池を支持体上に配置しているため、電池の機械的強度を向上することができる。
【００１１】
上記スタック構造においては、支持体上の、隣接する電解質間に絶縁層を設け、その上にインターコネクターを配置することが好ましい。こうすることで、例えば、機械的強度向上の観点から、支持体として発電条件で導電性を持つ支持基板を用いた場合でも、短絡することなく、インターコネクターによって各電池を接続することができる。
【発明の効果】
【００１２】
本発明によれば、燃料ガスを効率的に利用し、出力の向上が可能な固体酸化物形燃料電池を供給することを目的とする。
【発明を実施するための最良の形態】
【００１３】
以下、本発明に係る固体酸化物形燃料電池のスタック構造の一実施形態について図面にしたがって説明する。図１は本実施形態に係る固体酸化物形燃料電池のスタック構造の断面図である。
【００１４】
図１に示すように、本実施形態に係る固体酸化物形燃料電池のスタック構造は、支持基板（支持体）１上に間隔をおいて２つ固体酸化物形燃料電池１０，２０が配置されることで構成されている。各燃料電池１０，２０は、支持基板１上で薄膜状に形成された電解質２を有し、その上面には、所定間隔をおいて薄膜状の空気極３と燃料極４が配置されている。また、燃料極４の上面には、改質層５が形成されている。そして、隣接する燃料電池は、次のように接続されている。すなわち、電解質２間の隙間の金属基板１上に絶縁層６が形成され、その上に両電池を電気的に接続するインターコネクター７が配置されている。インターコネクター７は、一方の電池１０の燃料極４と、他方の電池２０の空気極３とを接続している。なお、燃料極２、空気極４、及び改質層５は多孔質であり、ガス透過性を有している。一方、電解質２及び支持基板１は緻密に形成されており、ガス非透過性である。
【００１５】
続いて、上記燃料電池を構成する材料について説明する。支持基板１を構成する材料としては、金属及び金属酸化物からなる材料で構成されていれば良い。例えば、金属材料としては、Ｆｅ，Ｔｉ，Ｃｒ，Ｃｕ，Ｎｉ，Ａｇ等用いることが出来、１種を単独で使用してもよいし、２種以上が合金化されていてもよい。例えば、ステンレス系耐熱材料などが使用でき、具体的には、オーステナイト系ステンレス鋼、フェライト系ステンレス鋼を用いることが出来る。また、金属酸化物材料としては、アルミナ等の耐熱性及び強度のある材料を用いることが出来る。
【００１６】
電解質２の材料としては、固体酸化物形燃料電池の電解質として公知のものを使用することができ、例えば、サマリウムやガドリニウム等をドープしたセリア系酸化物（ＧＤＣ）、ストロンチウムやマグネシウムをドープしたランタン・ガレード系酸化物、スカンジウムやイットリウムを含むジルコニア系酸化物（ＹＳＺ）などの酸素イオン伝導性セラミックス材料を用いることができる。
【００１７】
空気極３及び燃料極４は、セラミックス粉末材料により形成することができる。このとき用いられる粉末の平均粒径は、好ましくは１０ｎｍ〜１００μｍであり、さらに好ましくは５０ｎｍ〜５０μｍであり、特に好ましくは１００ｎｍ〜１０μｍである。なお、平均粒径は、例えば、ＪＩＳＺ８９０１にしたがって計測することができる。
【００１８】
燃料極４は、例えば、金属触媒と酸化物イオン導電体からなるセラミックス粉末材料との混合物を用いることができる。このとき用いられる金属触媒としては、ニッケル、鉄、コバルトや、貴金属（白金、ルテニウム、パラジウム等）等の還元性雰囲気中で安定で、水素酸化活性を有する材料を用いることができる。また、酸化物イオン導電体としては、蛍石型構造又はペロブスカイト型構造を有するものを好ましく用いることができる。蛍石型構造を有するものとしては、例えばサマリウムやガドリニウム等をドープしたセリア系酸化物、スカンジウムやイットリウムを含むジルコニア系酸化物などを挙げることができる。また、ペロブスカイト型構造を有するものとしてはストロンチウムやマグネシウムをドープしたランタン・ガレード系酸化物を挙げることができる。上記材料の中では、酸化物イオン導電体とニッケルとの混合物で、燃料極２を形成することが好ましい。なお、酸化物イオン導電体からなるセラミックス材料とニッケルとの混合形態は、物理的な混合形態であってもよいし、ニッケルへの粉末修飾またはセラミックス材料へのニッケル修飾などの形態であってもよい。また、上述したセラミックス材料は、１種類を単独で、或いは２種類以上を混合して使用することができる。また、燃料極４は、金属触媒を単体で用いて構成することもできる。
【００１９】
空気極３を形成するセラミックス粉末材料としては、例えば、ペロブスカイト型構造等を有するＣｏ，Ｆｅ，Ｎｉ，Ｃｒ又はＭｎ等からなる金属酸化物を用いることができる。具体的には（Ｓｍ，Ｓｒ）ＣｏＯ３，（Ｌａ，Ｓｒ）ＭｎＯ３，（Ｌａ，Ｓｒ）ＣｏＯ３，（Ｌａ，Ｓｒ）（Ｆｅ，Ｃｏ）Ｏ３，（Ｌａ，Ｓｒ）（Ｆｅ，Ｃｏ，Ｎｉ）Ｏ３などの酸化物が挙げられ、好ましくは、（Ｌａ，Ｓｒ）（Ｆｅ，Ｃｏ）Ｏ３である。上述したセラミックス材料は、１種を単独で、或いは２種以上を混合して使用することができる。
【００２０】
改質層５は、パラジウム、ルテニウム、ロジウム、バナジウム等の部分酸化活性を有する白金族やバナジウム族の材料、またはこれらの合金と、酸素イオン導電性を有する材料とから構成される。酸素イオン導電性を有する材料としては、ＧＤＣ等の上述した電解質を構成する材料を挙げることができる。部分酸化活性を有する材料は改質層５の全体重量に対して、１〜３０％以内にすることが好ましく、好ましくは１〜１０％以内にすることが好ましい。割合が低すぎると、改質反応が十分で無く、多すぎると、部分酸化活性を有する材料同士の凝集が起こり、添加割合に対して、効率的に改質できないことがある。
【００２１】
上記燃料極４、空気極３、及び改質層５は、上述した材料を主成分として、さらにバインダー樹脂、有機溶媒などが適量加えられることにより形成される。より詳細には、上記主成分とバインダー樹脂との混合において、上記主成分が５０〜９５重量％となるように、バインダー樹脂等を加えることが好ましい。これら電解質２、燃料極４、空気極３、及び改質層５は、種々の方法で形成することができる。例えば、溶射法、スクリーン印刷法、電気泳動法、ドクターブレード法、インクジェット法、ＣＶＤ，ＥＶＤ，スプレーコート法、ディップコート法、ゾルゲル法、スパッタリングや、或いは、いわゆるグリーン体を用いた方法で形成することができる。燃料極４及び空気極３の膜厚は５〜１００μｍとなるように形成するが、２０〜５０μｍとすることが好ましい。また、電解質２の膜厚は、１〜１００μｍであることが好ましく、５〜５０μｍであることがさらに好ましい。
【００２２】
絶縁層６は、特には限定されず、ガラスシールなどを用いることができる。
【００２３】
また、インターコネクター７は、導電性のある金属或いは金属酸化物材料からなり、Ｐｔ，Ａｕ，Ａｇ，Ｎｉ，ＳＵＳ，又はＬａ（Ｃｒ，Ｍｇ）Ｏ３，（Ｌａ，Ｃａ）ＣｒＯ３，（Ｌａ，Ｓｒ）ＣｒＯ３などのランタン・クロマイト系材料によって形成することができ、これらのうちの１種を単独で使用してもよいし、２種以上を混合して使用してもよい。
【００２４】
上記のように構成された燃料電池は、次のように発電が行われる。まず、メタン等の炭化水素系ガスからなる燃料ガスと、空気などの酸化剤ガスとの混合ガスを、電池の表面に供給する。このとき、各電極は、混合された燃料ガスまたは酸化剤ガスと選択的に反応する。空気極３では、酸化剤ガス中の酸素が、電解質２との界面で解離して酸素イオンとなり、電解質２中を拡散して燃料極４へ移動する。一方、燃料極４では、燃料ガスが、改質層５を介して燃料極４に接触すると、空気極３から移動した酸素イオンと反応し、以下のように、水と二酸化炭素を発生する。
【００２５】
ＣＨ４  ＋  ４Ｏ２−  →  ２Ｈ２Ｏ  ＋  ＣＯ２  ＋  ８ｅ−      （１）
このとき、すべてのメタンが反応するわけではなく、未反応のメタンが残留するが、このメタンは、改質層５によって、式（１）で生じた水、二酸化炭素と、以下のように反応する。
【００２６】
ＣＨ４  ＋  Ｈ２Ｏ  →  ＣＯ  ＋  ３Ｈ２                    （２）
ＣＨ４  ＋  ＣＯ２  →  ２ＣＯ  ＋  ２Ｈ２                  （３）
こうして発生した水素は、さらに燃料極４と反応する。そして、燃料極４及び空気極３がそれぞれ水素及び酸化剤ガスと接触するため、燃料極４と空気極３との間で、電解質２を介した酸素イオン伝導が起こり、発電が行われる。
【００２７】
以上のように、本実施形態によれば、燃料極４に、部分酸化活性を有する改質層５が配置されているため、上述したように、燃料極４に供給される燃料ガスの改質が可能になる。したがって、燃料極４における部分酸化反応が促進され、反応抵抗が低減するとともに、出力の向上が可能になる。特に、従来は、燃料ガスを十分に反応させるには、高温にしなければならなかったが、上記のように構成すると、比較的低温で、未反応の燃料ガスを消費することができる。
【００２８】
以上、本発明の実施形態について説明したが、本発明はこれに限定されるものではなく、本発明の趣旨を逸脱しない限りにおいて種々の変更が可能である。例えば、上記実施形態では、複数の固体酸化物形燃料電池を用いてスタック構造を構成しているが、一つの電池だけ用いてもよい。その場合、図１の例と同じく、支持基板１上に電解質２、空気極３、燃料極４、及び改質層５を設けてもよいし、図２に示すように、支持基板を用いず、板状の電解質２を基板とし、その上に電極等を配置するように構成することもできる。
【００２９】
また、図３に示すように、改質層５は、燃料極２の上面のみならず、側面も覆うように配置することができる。この場合、燃料極へガスを供給できるように、改質層５は多孔質にすることが好ましい。
【図面の簡単な説明】
【００３０】
【図１】本発明に係る固体酸化物形燃料電池のスタック構造の一実施形態を示す断面図である。
【図２】本発明に係る燃料電池の一例を示す断面図である。
【図３】本発明に係る燃料電池の他の例を示す断面図である。
【符号の説明】
【００３１】
１  支持基板
２  電解質
３  空気極
４  燃料極
５  改質層
６  絶縁層
７  インターコネクター
【図１】
2008257886.tif 000003
【図２】
2008257886.tif 000004
【図３】
2008257886.tif 000005